Elément électrochimique (1) comprenant : - un conteneur (2), - une électrode négative comprenant une feuille (3) de lithium ou d’un alliage à base de lithium recouvrant au moins partiellement une face interne du conteneur, - une électrode positive comprenant un bloc (4) constitué d’un mélange comprenant un ou plusieurs composés de formule CF x avec 0 - un collecteur de courant (11) de l’électrode positive, le collecteur de courant étant soit au moins partiellement inséré dans le bloc, soit au moins partiellement disposé au contact d’une paroi d’une ouverture pratiquée à travers le bloc, - un séparateur (5) disposé entre l’électrode positive et l’électrode négative, et - un électrolyte (6). Elément électrochimique (1) selon la revendication 1, dans lequel le mélange comprend en outre MnO 2 . Elément électrochimique (1) selon la revendication 1 ou 2, dans lequel le conteneur (2) est cylindrique et la feuille de lithium ou d’un alliage à base de lithium occupe au moins 75%, de préférence au moins 95%, de la circonférence du conteneur. Elément électrochimique (1) selon l’une des revendications précédentes, dans lequel 0,2≤x≤1. Elément électrochimique (1) selon l’une des revendications 1 à 4, comprenant en outre un couvercle (7) présentant une paroi au travers de laquelle est fixé un tube métallique (12), le tube métallique étant isolé électriquement du couvercle par un insert isolant électrique (13), le tube métallique présentant une ouverture traversante, une première partie du collecteur de courant étant insérée dans l’ouverture traversante du tube métallique, une seconde partie du collecteur de courant étant insérée dans le bloc composite, une extrémité du collecteur de courant (11) étant soudé au tube métallique (12) rendant ainsi l’élément étanche. Elément électrochimique (1) selon l’une des revendications 1 à 4, dans lequel le bloc (4) est une colonne cylindrique et l’ouverture pratiquée à travers le bloc est une ouverture traversante dans le sens de la longueur de la colonne cylindrique. Elément électrochimique (1) selon la revendication 6, comprenant en outre un couvercle (7) muni d’une traversée verre-métal (13), une première partie du collecteur de courant étant solidaire de la traversée verre-métal, une seconde partie du collecteur de courant étant disposée au contact de la paroi de l’ouverture traversante du bloc. Elément électrochimique (1) selon l’une des revendications précédentes, dans lequel le bloc (4) présente une porosité allant de 30 à 90%. Elément électrochimique (1) selon l’une des revendications précédentes, dans lequel le séparateur (5) comprend des fibres de verre ou des fibres de cellulose ou des fibres de para-aramides. Elément électrochimique (1) selon l’une quelconque des revendications précédentes, dans lequel l’électrolyte comprend un solvant choisi parmi les carbonates cycliques ou linéaires et les lactones. Elément électrochimique (1) selon l’une des revendications précédentes, dans lequel ledit un ou plusieurs polymères est choisi parmi un homopolymère ou un copolymère de polyfluorure de vinylidène (PVDF) greffé ou non, un copolymère de butadiène-acrylonitrile (NBR) éventuellement hydrogéné ou carboxylé et un mélange de ceux-ci. Elément électrochimique (1) selon l’une des revendications 1 à 10, dans lequel ledit un ou plusieurs polymères est choisi parmi le polytétrafluoroéthylène (PTFE), la carboxyméthylcellulose (CMC), un copolymère à blocs de styrène et de butadiène (SBR), un alcool polyvinylique (PVA) et un mélange de ceux-ci. Elément électrochimique selon l’une des revendications précédentes, dans lequel l’électrode positive contient en outre un ou plusieurs composés conducteurs électroniques. Procédé de fabrication d’une électrode positive (4) pour un élément électrochimique (1) Li/CFx, lequel procédé comprend les étapes de : a) mise à disposition d’un mélange comprenant un ou plusieurs solvants, un ou plusieurs composés de formule CFx avec 0 b) mise en forme du mélange par extrusion pour former des grains, c) évaporation du ou des solvants par chauffage des grains, d) traitement thermique des grains à une température au moins égale à la température de transition vitreuse du polymère présentant la température de transition vitreuse la plus élevée, e) compression des grains dans un moule pour former un bloc (4) constitué des grains agglomérés, f) mise en place d’un collecteur de courant (11) sur le bloc, le collecteur de courant étant soit au moins partiellement inséré dans le bloc, soit au moins partiellement disposé au contact d’une paroi d’une ouverture pratiquée à travers le bloc. Procédé de fabrication d’une électrode positive (4) pour un élément électrochimique Li/CFx (1), lequel procédé comprend les étapes de : a) mise à disposition d’un mélange comprenant un ou plusieurs solvants, un ou plusieurs composés de formule CFx avec 0 b) mise en forme du mélange par extrusion pour former un bloc (4), c) évaporation du ou des solvants par chauffage du bloc, d) traitement thermique du bloc à une température au moins égale à la température de transition vitreuse du polymère présentant la température de transition vitreuse la plus élevée, e) mise en forme du bloc par coupure du bloc aux dimensions souhaitées, le procédé étant dépourvu d’une étape de compression du bloc, f) mise en place d’un collecteur de courant (11) sur le bloc, le collecteur de courant étant soit au moins partiellement inséré dans le bloc, soit au moins partiellement disposé au contact d’une paroi d’une ouverture pratiquée à travers le bloc.